ГИДРОФОБИЗИРУЮЩАЯ КОМПОЗИЦИЯ
REPELLENT COMPOSITION

Изобретение используется в строительстве, а также при ремонте и реставрации поверхностей из натуральных и искусственных камней. Защищает любые каменные поверхности, облицованные натуральным или искусственным камнем от разрушения, старения и повышает культуру ухода за камнем. Композиция восполняет отсутствующие на данный момент натуральные, экологически безопасные составы по уходу за камнем.
Требования, предъявляемые к композициям для гидрофобизации
- Гидрофобизатор не должен создавать жесткой или пластичной пленки на поверхности, затрудняющей паропроницаемость.
- Должен быть не токсичен для людей при выполнении внутренних и наружных работ.
- Не должен наносить вред окружающей среде при выполнении работ и при его производстве.
- Должен иметь достаточную глубину проникновения в структуру камня для защиты от воздействия атмосферных осадков и бытовой влаги.
Известные гидрофобизирующие композиции, выполняющие эти технические решения, основаны на кремнеорганических, силиконовых или полимерных соединениях, где растворителями являются вода или соединения на основе уайт-спирита, ацетона и др. химических растворителей.
Известен патент на изобретение RU 2208032: Герметизирующий состав, включающий канифоль, олифу, цемент, отличающийся тем, что дополнительно содержит битумный лак и соляровое масло и компоненты взяты в следующем соотношении, мас. %:
Канифоль - 20
Олифа - 35
Цемент -14
Битумный лак - 25
Соляровое масло - 6е.
Данная композиция является герметиком и содержит химические вещества не природного происхождения.
Известен патент на изобретение RU 2057160 - водонепроницаемая замазка. Сущность изобретения: применение состава, включающего, мас. %: канифоль 32,46; пчелиный воск 13,51; пчелиный клей прополис 7,56; касторовое или спермацетовое масло 16,21; полиэтиленфенилсилоксановый лак или невысыхающая глифталевая смола, или эпоксидная смола 4,32; скипидар 10,81; бензин 10,81; этиловый эфир (70%-ный) 4,32, в качестве водонепроницаемой замазки для лобового стекла автомобиля. Данная композиция содержит некоторые составные в заявляемом изобретении, но не отвечает требованиям, предъявляемым к гидрофобизаторам.
Известен патент на изобретение RU 2439108: Гидрофобизирующий состав для защиты керамических изделий, включающий основу, в качестве которой используют водную эмульсию раствора нефтеполимерной смолы в органическом растворителе и анионоактивное ПАВ, он содержит также водную дисперсию нефтяного парафина, содержащую гидротропную добавку и в качестве стабилизатора ее - поливиниловый спирт при следующем соотношении компонентов, мас. %:
нефтеполимерная смола
15
органический растворитель
15
анионоактивный ПАВ
2
нефтяной парафин
3-10
поливиниловый спирт
0,1-0,3
гидротропная добавка
0,03-0,1
вода
остальное
Данный гидрофобизирующий состав предназначен для керамических поверхностей, не содержит натуральных компонентов и является синтетическим.
Наиболее близким аналогом является патент на изобретение RU 2489466 (опубл. 10.08.2013) на герметизирующую композицию, включающую канифоль сосновую, церезин, воск пчелиный, масло касторовое, отличающуюся тем, что дополнительно содержит петролатум и биоцид на основе 2-октил-3(2Н)-изоциазолона при следующем соотношении компонентов, мас. %:
церезин
28,5
канифоль сосновая
9,5
воск пчелиный
28,5
петролатум
30,0
масло касторовое
1,5
биоцид на основе 2-октил-3(2Н)-изоциазолона
2,0
Данная композиция содержит канифоль сосновую и воск пчелиный, но является герметиком в приборостроении.
Данные изобретения, несмотря на схожесть некоторых составляющих, не соответствуют требованиям, предъявляемым к гидрофобизаторам и не относятся к ним. К тому же имеют в своем составе синтетические соединения.
Техническим результатом заявленной композиции является: полная экологическая безопасность - при временном распаде на составные элементы не образует опасных и вредных для здоровья соединений; возможность проведения работ по нанесению композиции при практически любых минусовых температурах; на вертикальных поверхностях не требуется защита от атмосферных осадков, уже через 30 минут после нанесения допускается их воздействие; не требует предварительной обработки другими химическими реактивами и подготовки перед нанесением; не создает жесткой или пластичной пленки, мешающей паропроницаемости, т.е. «поверхность дышит»; не имеет удушающего запаха; возможность многократного нанесения; не влияет на жизненно-важные функции человеческого организма; на гладких поверхностях можно использовать как полироль.
Заявляемая композиция также отвечает всем требованиям, предъявляемым к гидрофобизаторам.
Указанный технический результат достигается за счет того, что заявлена гидрофобизирующая композиция, включающая канифоль сосновую, воск пчелиный, отличающаяся тем, что дополнительно содержит скипидар живичный, льняное масло натуральное холодного отжима, олифу янтарную натуральную, ланолин очищенный натуральный, рыбий жир натуральный, прополис пчелиный натуральный, при следующем соотношении компонентов, на 1 литр скипидара живичного:
- воск пчелиный натуральный - от 10 до 60 г;
- льняное масло натуральное холодного отжима - от 10 до 80 г;
- олифа янтарная натуральная - от 20 до 100 г;
- канифоль живичная натуральная - от 10 до 60 г;
- ланолин очищенный натуральный - от 10 до 40 г;
- рыбий жир натуральный - от 10 до 80 г;
- прополис пчелиный натуральный - от 1 до 10 г.
Осуществление изобретения
Действие гидрофобизирующей жидкости: заявляемая композиция отвечает всем требованиям, предъявляемым к гидрофобизаторам.
Указанный результат решается тем, что рыбий жир, как наиболее текучий, проникает не только в микротрещины, но и в микропоры, ответвляющиеся от микротрещин. Льняное масло обволакивает микротрещины, не закупоривая их. Ланолин, в свою очередь, закрепляет льняное масло. Воск пчелиный частично проникает в тело камня, а на поверхности создает пленку, мешающую испарению скипидара, чем усиливает его проникающую способность. При подсыхании тончайшая восковая пленка легко удаляется ветошью и дальнейшей полировкой войлочными кругами. Олифа и канифоль менее пластичны и защищают вышеперечисленные составляющие от распада, воздействия окружающей среды и ультрафиолетового излучения. Прополис является сильнейшим природным антисептиком. Скипидар в данной композиции является растворителем и своего рода транспортером составляющих, являясь при этом еще и антисептиком. Способ применения композиции состоит в следующем.
Нанесение состава производится в два слоя, первый - жидким по сухому, второй слой - жидким по влажному, в соответствии с нормами расхода, методом впрыскивания и втиранием кистью. Дальнейшее проникновение гидрофобизатора в структуру камня происходит капиллярным гидроподсосом.
Нанесение данного состава предотвращает проникновение в каменные поверхности атмосферных осадков и бытовой влаги, создает барьер от пылевых и химических загрязнений, растворенных в воде. Вследствие чего, обработанные поверхности не теряют свой первоначальный вид, сохраняют красоту, не разрушаются, и в дальнейшем не требуют дорогостоящих ремонтно-восстановительных работ. Поверхности не намокают - эффект «как с гуся вода», а камень после полировки войлочным кругом приобретает насыщенный живой натуральный цвет и блеск.
Сфера применения: гидрофобизатор применим как для внутренних, так и для наружных работ по каменным поверхностям (гранит, мрамор, травертин, доломит, базальт, а также пористые поверхности из искусственных материалов - кирпич, бетон, штукатурка). Проведенные испытания показали, что обработка данным составом предотвращает появление внутренних микротрещин при циклах «мороз-оттепель». Осевшая на поверхности пыль удаляется стиранием сухой ветошью, а грязь - смыванием водой. Гидрофобизатор экологически безопасен отсутствием в своем составе синтетических формул.
Данный состав представляет собой всепогодный, универсальный гидрофобизатор глубокого проникновения. Обладает антисептическими свойствами скипидара, не содержит силикона и др. кремнеорганических соединений. Защищает любые поверхности из натурального или искусственного камня от проникновения атмосферных осадков (дождь, снег, туман), а также бытовой влаги (разливы воды на полу и стенах), структуру поверхности и основание через микротрещины. На гладких поверхностях можно использовать как полироль.
Гидрофобизирующая композиция включает: канифоль сосновую, воск пчелиный, скипидар живичный, льняное масло натуральное холодного отжима, олифу янтарную натуральную, ланолин очищенный натуральный, рыбий жир натуральный, прополис пчелиный натуральный. Пропорциональный состав композиции выражается зависимостью в отношении того, что на 1 литр скипидара живичного берут:
- воск пчелиный натуральный - от 10 до 60 г;
- льняное масло натуральное холодного отжима - от 10 до 80 г;
- олифа янтарная натуральная - от 20 до 100 г;
- канифоль живичная натуральная - от 10 до 60 г;
- ланолин очищенный натуральный - от 10 до 40 г;
- рыбий жир натуральный - от 10 до 80 г;
- прополис пчелиный натуральный - от 1 до 10 г.
Получаемая жидкость - маслянистая, от янтарного до светло-янтарного цвета с запахом живичного скипидара и природных смол.
При хранении допускается выпадение осадка - перед применением жидкость необходимо взбалтывать. При минусовых температурах жидкость загустевает, не теряя при этом своих рабочих качеств, и требует лишь разбавления скипидаром, что соответственно, способствует процентному увеличению объема наносимой жидкости на один метр квадратный, кратно объему добавленного скипидара.
Работы по гидрофобизации поверхностей проводились в городе Кисловодске по вертикальной поверхности стены из доломита через сутки после проливных дождей. Результат отличный. Поверхность не белеет и не мутнеет при нанесении на слегка влажную поверхность камня. Но при нанесении на такую поверхность увеличивается время стабилизации (испарения скипидара). Уже через 30 минут после нанесения гидрофобизатора на вертикальной поверхности допускается воздействие атмосферных осадков.
В городе Волгограде работы проводились при температуре -12°С с ветром. Продукт полностью подтвердил свои рабочие характеристики. В Ростове-на-Дону работы проводились при температуре вертикальной поверхности (гранит) свыше 70°С. Результат также очень хороший.
Технология приготовления композиции состоит в том, что воск и канифоль дробятся до фракции 0,5-1,5 см, смешиваются в непрерывно вращающемся барабане по типу бетономешалки. Затем туда же добавляются остальные ингредиенты в следующей последовательности: рыбий жир, льняное масло, ланолин, олифа, скипидар (добавляется в два приема при температуре в помещении от 30 до 50°С). При несоблюдении технологии приготовления и из-за отхода от заявленного пропорционального соотношения компонентов замечено плохое растворение составляющих, что отрицательно влияет на их проникающую способность в структуру камня и стабилизацию в нем. Как пример: льняное масло было добавлено после внесения остальных ингредиентов и уже при температуре поверхности +35°С начало проступать и образовало на поверхности гранита сплошную рыжеватую пленку. Иное несоблюдение пропорций в составе композиции приводит к тому, что гидрофобизатор перестает отвечать заявленным требованиям.
Отправной точкой в разработке состава стала огромная потребность в экологически чистых и натуральных материалах для защиты и повышения культуры ухода за камнем. Данный состав гидрофобизатора, что немаловажно, обладает ярко выраженными антисептическими свойствами, в отличии от водных аналогов. Большинство его ингредиентов применяется в традиционной народной медицине. При работе с ним в летнее время на открытом воздухе к обработанной поверхности подлетают и садятся пчелы даже в центре крупных городов, что еще раз доказывает его экологическую чистоту, безопасность и пользу для человека.
В Таблице 1 показан расход жидкости при двукратном нанесении «жидким по влажному», т.е. по влажной от предыдущего нанесения поверхности.
Данная композиция гидрофобизатора соответствует всем нормам, требованиям и правилам защиты камня и каменной облицовки от разрушения, а также помогает в культуре ухода за ними.